본 발명은 오스테나이트화 후에 열간 성형에 의해 부품을 제조하기 위한 강에 관한 것이다. 이 강은 중량% 로 0.2 % 이하의 탄소 (C), 3.5 % 이하의 규소 (Si), 1.5 내지 16.0 % 의 망간 (Mn), 8.0 내지 14.0 % 의 크롬 (Cr), 6.0 % 이하의 니켈 (Ni), 1.0 % 이하의 질소 (N), 식 Nb = 4 × (C + N) 에 관계된 1.2 % 이하의 니오븀 (Nb), Ti = 4 × (C + N) + 0.15 이도록 하는 1.2 % 이하의 티타늄 (Ti), 및 추가로 임의로 2.0 % 이하의 몰리브덴 (Mo), 0.15 % 이하의 바나듐 (V), 2.0 % 이하의 구리 (Cu), 0.2 % 미만의 알루미늄 (Al), 0.05 % 이하의 붕소 (B) 로 이루어지고, 잔부는 철 및 스테인리스 강에 존재하는 회피가능한 불순물이다. 본 발명은 또한 차량의 운송 부품 및 압력 용기 또는 튜브에서의 강에 관한 것이다.